(57)【要約】【課題】水溶性の洩糸性高分子物質を基剤に用い、ワクチン抗原、インスリンなどの高分子薬を先端部に含有するマイクロニードル・アレイを製造するためには、目的物質を含有する基剤濃厚液を型に挿入したままで効率よく溶媒を除去して乾燥・硬化できる基盤が求められている。【解決手段】多孔性の水不溶性の基盤もしくは多孔性フィルターを基盤として用いることにより、型の中に目的物質を含有する基剤濃厚液を挿入したままで、乾燥・硬化およびメス型からの剥離を行うことが可能となり、上記課題を解決した。【選択図】図７
2011012050.tif 000002
【特許請求の範囲】
【請求項１】
少なくとも一面は平坦面を有するマイクロニードル・アレイ用基盤であって、
前記平坦面の反対の面に突起部を有し、
前記平坦面から前記平坦面の反対面に対して多孔性を有する材料からなるマイクロニードル・アレイ用基盤。
【請求項２】
前記基盤は水不溶性の高分子繊維様物質および粘着性高分子物質を含む請求項１に記載されたマイクロニードル・アレイ用基盤。
【請求項３】
前記高分子繊維様物質は、結晶セルロース、エチルセルロース、酢酸セルロースおよびその誘導体ならびにキチンとその誘導体の少なくとも１つを含む請求項２に記載されたマイクロニードル・アレイ用基盤。
【請求項４】
前記粘着性高分子物質は、カルボキシビニルポリマー、カルボキシメチルセルロースナトリウム、ポリビニルアルコール、ヒドロキシプロピルセルロースの少なくとも１つを含む請求項２または３の何れか１項に記載されたマイクロニードル・アレイ用基盤。
【請求項５】
前記多孔性を有する材料は、多孔性高分子樹脂または多孔性金属を含む請求項１に記載されたマイクロニードル・アレイ用基盤。
【請求項６】
前記多孔性高分子樹脂はポリエチレン、ポリメチルメタアクリレート、ポリ塩化ビニル、アクリルニトリル、塩素化ポリエチレン・スチレン、ポリオキシエチレン、ポリプロピレンの少なくとも１種類を含む請求項５に記載のマイクロニードル・アレイ用基盤。
【請求項７】
平坦面の反対面に突起部が形成された多孔性を有する基盤と、
前記基盤上に固着された洩糸性高分子材料からなる突起状の基剤部と、
前記突起状の基剤部の先端に配設された目的物質部を有するマイクロニードル・アレイ。
【請求項８】
前記基盤は水不溶性の高分子繊維様物質および粘着性高分子物質を含む請求項７に記載されたマイクロニードル・アレイ。
【請求項９】
前記高分子繊維様物質は、結晶セルロース、エチルセルロース、酢酸セルロースおよびその誘導体ならびにキチンとその誘導体の少なくとも１つを含む請求項８に記載されたマイクロニードル・アレイ。
【請求項１０】
前記粘着性高分子物質は、カルボキシビニルポリマー、カルボキシメチルセルロースナトリウム、ポリビニルアルコール、ヒドロキシプロピルセルロースの少なくとも１つを含む請求項８または９のいずれか１項に記載されたマイクロニードル・アレイ。
【請求項１１】
前記多孔性を有する材料は、多孔性高分子樹脂または多孔性金属を含む請求項８に記載されたマイクロニードル・アレイ。
【請求項１２】
前記多孔性高分子樹脂はポリエチレン、ポリメチルメタアクリレート、ポリ塩化ビニル、アクリルニトリル、塩素化ポリエチレン・スチレン、ポリオキシエチレン、ポリプロピレンの少なくとも１種類を含む請求項１１に記載のマイクロニードル・アレイ。
【請求項１３】
メス型に目的物質を注入する工程と、
前記メス型にさらに基剤を注入する工程と、
多孔性を有する基盤を前記メス型に押し付け、乾燥・硬化する工程と、
前記メス型から前記基盤を剥がす工程を有するマイクロニードル・アレイの製造方法。
【請求項１４】
前記基盤を剥がす工程は、前記メス型に対して、前記基盤を垂直に引き出す工程である請求項１３に記載されたマイクロニードル・アレイの製造方法。
【請求項１５】
前記メス型に押し付け、乾燥・硬化する工程の前に、
前記基盤に糊を塗布する工程をさらに有する請求項１３または１４の何れか１項に記載されたマイクロニードル・アレイの製造方法。
【請求項１６】
前記基盤に糊を塗布する工程は、前記基盤の側面にも糊を塗布する工程を含む請求項１５に記載されたマイクロニードル・アレイの製造方法。
【請求項１７】
前記メス型に押し付け、乾燥・硬化する工程は減圧環境下で行う請求項１３乃至１６の何れか１の請求項に記載されたマイクロニードル・アレイの製造方法。
【請求項１８】
前記メス型に押し付け、乾燥・硬化する工程は室温乃至低温環境下で行う請求項１３乃至１６の何れか１の請求項に記載されたマイクロニードル・アレイの製造方法。
【発明の詳細な説明】
【技術分野】
【０００１】
本発明は、多孔質基盤に水溶性の洩糸性高分子物質の基剤を用いて、基剤の先端に目的物質を有するマイクロニードル・アレイとその製造方法に関する。
【背景技術】
【０００２】
経皮的に投与を行ってもバイオアベイラビリティが極めて低い薬物のバイオアベイラビリティを改善する製剤技術としてマイクロニードルが研究されている。マイクロニードルは、皮膚に刺しても痛みを感じないほどに微細化された針である。マイクロニードルの材質としては、従来の注射針と同じ金属の他、シリカ等が用いられている（非特許文献１、非特許文献２）。
【０００３】
これらのマイクロニードル・アレイは、注射針と同様の中空構造を有し、薬液を注入するタイプである。また、ポリ乳酸などの生分解性高分子製のマイクロニードル・アレイも開発されている。さらに、生体内溶解性を有する物質を基剤とする自己溶解型のマイクロニードルも開発されている。すなわち、基剤に目的物質を保持させておき、皮膚に挿入された後、基剤が溶解することにより、目的物質を皮内に投与することができる。例えば、麦芽糖からなる基剤を有する自己溶解型のマイクロニードルが開示されている（特許文献１〜３、４０〜４３）。マイクロニードルを介して薬物を注入する装置、器具、あるいはマイクロニードルの素材、形状、製法などに関する特許も多数公知である（特許文献４、特許文献７乃至５０）。
【０００４】
本発明者は上記麦芽糖を基剤とするマイクロニードルの欠点を克服したマイクロニードルとして、水溶性の洩糸性高分子を基剤とするマイクロニードルを特許出願した（特許文献５）。当該発明は、遺伝子組み換え蛋白薬、ワクチン、遺伝子ＤＮＡなどの高分子薬、水溶性の難・低経皮吸収薬物など皮膚透過性が低いために従来の経皮投与では十分な効果が期待できない薬物の皮膚透過性を高めたものである。
【０００５】
ここで、水溶性の難・低経皮吸収薬物とは、経皮吸収時のバイオアベイラビリティが数％あるいは数％以下という値を示す薬物をいう。より具体的には、アミノグリコシド系抗生物質、バンコマイシンなどのペプチド系抗生物質、ビタミンＣなどである。
【０００６】
さらに本発明者は水溶性の洩糸性高分子物質であるコンドロイチン硫酸、デキストラン、ヒアルロン酸などを基剤とするマイクロニードル・アレイの工業的製造法を発明して特許出願を行った（特許文献６）。さらに多層マイクロニードルを考案した（特許文献５１）。
【０００７】
また、本発明者は、ワクチン抗原などの高分子、インスリンなどのペプチド・蛋白薬を目的物質とし、コンドロイチン硫酸、デキストラン、ヒアルロン酸、などを基剤に用いて、長さ約５００μｍ、底部直径約３００μｍのマイクロニードルを例えば１平方センチメートルのチップ上に１０行１０列で１００本構築したマイクロニードル・アレイを製造する方法を発明した（特許文献５２）。
【先行技術文献】
【特許文献】
【０００８】
【特許文献１】特開２００３−２３８３４７号公報
【特許文献２】特開２００５−１５４３２１号公報
【特許文献３】特開２００５−１５２１８０号公報
【特許文献４】特表２００６−５００９７３号広報
【特許文献５】国際公開２００６／０８０５０８号パンフレット
【特許文献６】特願２００７−１５０５７４号公報
【特許文献７】特表２００６−５１３８１１号公報（ＷＯ２００５／０４４３６４号）
【特許文献８】特表２００６−５０２８３１号公報（ＷＯ２００４／０３５１０５号）
【特許文献９】特表２００５−５３３６２５号公報（ＷＯ２００４／００９１７２号）
【特許文献１０】特表２００５−５１４１７９号公報（ＷＯ２００３／０５９４３１号）
【特許文献１１】特表２００５−５０３１９４号公報（ＷＯ２００２／１００４７４号）
【特許文献１２】特表２００５−５０１６１５号公報（ＷＯ２００３／０２０３５９号）
【特許文献１３】特表２００４−５３２６９８号公報（ＷＯ２００２／１００４７６号）
【特許文献１４】特表２００４−５０７３７１号公報（ＷＯ２００２／０１７９８５号）
【特許文献１５】特表２００４−５０４１２０号公報（ＷＯ２００２／００７８１３号）
【特許文献１６】特表２００２−５２６２７３号公報（ＷＯ００／１６８３３号）
【特許文献１７】特開２００８−４６５０７号公報
【特許文献１８】特開２００８−２９７１０号公報
【特許文献１９】特開２００８−２９５５９号公報
【特許文献２０】特開２００８−６１７８号公報
【特許文献２１】特開２００７−１３００３０号公報
【特許文献２２】特開２００６−３３５７５４号公報
【特許文献２３】特開２００５−２４６５９５号公報
【特許文献２４】特表２００７−５２３７７１号公報（ＷＯ２００５／０８２５９６号）
【特許文献２５】特表２００７−５１１３１８号公報（ＷＯ２００５／０４９１０７号）
【特許文献２６】ＷＯ２００７／０３０４７７号公報
【特許文献２７】ＷＯ２００４／０００３８９号公報
【特許文献２８】ＷＯ２００７／０９１６０８号公報
【特許文献２９】ＷＯ２００７／１１６９５９号公報
【特許文献３０】特開２００８−０１１９５９号公報
【特許文献３１】特開２００８−０７４７６３号公報
【特許文献３２】特開２００８−１２５８６４号公報
【特許文献３３】特開２００８−２３７６７５号公報
【特許文献３４】特開２００８−２９６０３７号公報
【特許文献３５】特開２００９−０６１２１２号公報
【特許文献３６】特開２００９−０７２２７０号公報
【特許文献３７】特開２００９−０７８０７４号公報
【特許文献３８】特表２００９−５０１０６６号公報（ＷＯ２００８／０１０６８１号）
【特許文献３９】特表２００９−５０２２６１号公報（ＷＯ２００７／０１２１４４号）
【特許文献４０】特開２００９−２５４７５６号公報
【特許文献４１】特開２００９−２７３８７２号公報
【特許文献４２】特開２００９−２０１９５６号公報
【特許文献４３】特開２００９−２７３７７２号公報
【特許文献４４】特開２００９−２３３１７０号公報
【特許文献４５】特開２００９−２４１３５７号公報
【特許文献４６】特開２００９−２４１３５８号公報
【特許文献４７】特開２００９−２５４８７６号公報
【特許文献４８】特表２００９−５０７５７３号公報（ＷＯ２００７／０３０４７７号）
【特許文献４９】特表２００９−５３３１９７号公報（ＷＯ２００８／００４７８１号）
【特許文献５０】特表２００９−５４０９８４号公報（ＷＯ２００７／１４７６７１号）
【特許文献５１】ＷＯ２００９／０６６７６３号
【特許文献５２】特開２００９−１９５５８３号公報
【非特許文献】
【０００９】
【非特許文献１】Ｄ．  Ｋ．  アルミニ（Ａｒｍｉｎｉ）とＣ．  リュー（Ｌｕｉ），「マイクロファブリケーション・テクノロジー・フォー・ポリカプロラクトン，ア・バイオデグレイダブル・高分子（Ｍｉｃｒｏｆａｂｒｉｃａｔｉｏｎ  ｔｅｃｈｎｏｌｏｇｙ  ｆｏｒ  ｐｏｌｙｃａｐｒｏｌａｃｔｏｎｅ，  ａ  ｂｉｏｄｅｇｒａｄａｂｌｅ  ｐｏｌｙｍｅｒ）」，ジャーナル・オブ・マイクロメカニクス・アンド・マイクロエンジニアリング（Ｊｏｕｒｎａｌ  ｏｆ  Ｍｉｃｒｏｍｅｃｈａｎｉｃｓ  ａｎｄ  Ｍｉｃｒｏｅｎｇｉｎｅｅｒｉｎｇ），２０００年，第１０巻，ｐ．８０−８４
【非特許文献２】Ｍ．  Ｒ．  プラウスニッツ（Ｐｒａｕｓｎｉｔｚ），「マイクロニードルズ・フォー・トランスダーマル・ドラッグ・デリバリー（Ｍｉｃｒｏｎｅｅｄｌｅｓ  ｆｏｒ  ｔｒａｎｓｄｅｒｍａｌ  ｄｒｕｇ  ｄｅｌｉｖｅｒｙ）」，アドバンスト・ドラッグ・デリバリー・レビューズ（Ａｄｖａｎｃｅｄ  Ｄｒｕｇ  Ｄｅｌｉｖｅｒｙ  Ｒｅｖｉｅｗｓ），２００４年，第５６巻，ｐ．５８１−５８７
【発明の概要】
【発明が解決しようとする課題】
【００１０】
シリコーン樹脂などで作成したメス型の中に目的物質を基剤で粘調性溶液あるいは懸濁液として充填し、その後に、例えば紙製の基盤を用いて乾燥・硬化させることによりマイクロニードル・アレイを調製した。しかし、医薬品製剤としてのマイクロニードル・アレイを開発するためには、滅菌などの過程を経なければならない。従って、より生産性に優れかつ滅菌などの医薬品製造プロセスに適した基盤が求められている。
【００１１】
また、このようなマイクロニードル・アレイは微小なニードルが密集した形状をしているので、その製造時にメス型から引き抜く際に、基盤に接着するもののメス型から抜けてこない場合がある。薬として人体に注入する目的物質を先端に有するマイクロニードル・アレイでは、マイクロニードル・アレイ１単位に含有させる薬物量、すなわちニードルの本数が正確に求められる。従って、メス型から引き抜く際に、予め決められた数のニードル数がマイクロニードル・アレイの基盤上に形成されなければ、医薬品製剤として使用することができないという課題があった。
【００１２】
また、メス型から引き抜く際には、基盤をメス型から垂直に抜かなければ、マイクロニードルが折れてしまうという課題もあった。
【００１３】
本発明の目的は、目的物質を含有するマイクロニードル・アレイを製造する場合に医薬品製剤に適した基盤を提供することにある。特に、メス型から引き抜くときに、マイクロニードルがしっかりと固着して取り出せる基盤と、この基盤を用いたマイクロニードル・アレイおよびその製造方法を提供することにある。
【課題を解決するための手段】
【００１４】
本発明者は、上記課題を解決すべく鋭意研究を重ね、水溶性の洩糸性高分子物質を基剤として用い、目的物質を基剤とともにマイクロニードル製造用メス型の中に挿入した後、挿入したままの状態で効率良く乾燥・硬化させ、引き抜くのに適した基盤を用いてマイクロニードル・アレイを作製することに成功し、本発明を完成した。
【００１５】
より具体的には、本発明のマイクロニードル・アレイ用基盤は、
少なくとも一面は平坦面を有するマイクロニードル・アレイ用基盤であって、
前記平坦面の反対の面に突起部を有し、
前記平坦面から前記平坦面の反対面に対して多孔性を有する材料からなることを特徴とする。
【００１６】
また、前記基盤は水不溶性の高分子繊維様物質および粘着性高分子物質を含む事を特徴とする。
【００１７】
また、前記高分子繊維様物質は、結晶セルロース、エチルセルロース、酢酸セルロースおよびその誘導体ならびにキチンとその誘導体の少なくとも１つを含む。
【００１８】
また、前記粘着性高分子物質は、カルボキシビニルポリマー、カルボキシメチルセルロースナトリウム、ポリビニルアルコール、ヒドロキシプロピルセルロースの少なくとも１つを含む。
【００１９】
また、前記多孔性を有する材料は、多孔性高分子樹脂であってもよく、前記多孔性高分子樹脂はポリエチレン、ポリメチルメタアクリレート、ポリ塩化ビニル、アクリルニトリル、塩素化ポリエチレン・スチレン、ポリオキシエチレン、ポリプロピレンの少なくとも１種類を含む。また、多孔性を有する材料は、多孔性金属であってもよい。
【００２０】
また、本発明のマイクロニードル・アレイは、
上記のいずれかの多孔性を有する基盤と、
前記基盤上に固着された洩糸性高分子材料からなる突起状の基剤部と、
前記突起状の基剤部の先端に配設された目的物質部を有することを特徴とする。
【００２１】
また、本発明のマイクロニードル・アレイの製造方法は、
メス型に目的物質などを注入する工程と、
前記メス型にさらに基剤を注入する工程と、
多孔性を有する基盤を前記メス型に押し付け、乾燥・硬化する工程と、
前記基盤から前記メス型を剥がす工程を有する。
【００２２】
また、前記メス型に基剤を注入した後にスキジーにてメス型表面に残った基剤を除去する場合には、基盤を押し付け、乾燥・硬化する工程の前に、前記基盤に糊を塗布する工程をさらに入れても良い。また、糊は基盤の表面のみならず側面に塗布してもよい。
【００２３】
また、前記メス型に基盤を押し付け、乾燥・硬化する工程は減圧環境下で行っても良いし、通常は室温乃至低温環境下で行う製造方法である。
【発明の効果】
【００２４】
医薬品製剤としてのマイクロニードル・アレイは医薬品添加物を用いて作成するかあるいは製造過程において滅菌などの処理を受けねばならない。本発明の基盤を用いれば、マイクロニードル・アレイ製造用メス型の中に目的物質を含む粘調性の基剤濃厚液もしくは粘調性の懸濁液を充填した後、基盤をメス型に押し付けたままで乾燥・硬化させ、メス型から基盤を剥離することができる。これによりマイクロニードル・アレイを効率よく製造することが可能となる。
【００２５】
また、多孔性の基盤上に、洩糸性を有する高分子物質を基剤としてあるいは糊として用いてマイクロニードル・アレイを作製するので、乾燥・硬化させる際に、洩糸性高分子物質の基剤が多孔性の基盤内に侵入し、アンカー効果によってマイクロニードルが基盤に強固に固着する。その結果、メス型から基盤を剥離する際に、全てのニードルを基盤に固着したままで引き抜くことができる。
【００２６】
また、多孔性の基盤の裏面には突起を設けたので、裏面の表面積が増加し、より乾燥・硬化が容易になる。さらに、多孔性の基盤の裏面の突起を治具で把持することで、基盤をメス型から垂直に引き抜くことができる。このことは、メス型から基盤を剥離する際のマイクロニードルの折れを回避することができる。結果、基盤上に設置予定されたマイクロニードルが不足なく形成されたマイクロニードル・アレイが作製されることができる。
【図面の簡単な説明】
【００２７】
【図１】本発明のマイクロニードル・アレイを製造する工程のうち、メス型に目的物質などを注入する工程を示す図である。
【図２】目的物質などを注入後、基剤液を注入する工程を示す図である。
【図３】メス型に目的物質などにつづいて基剤液を注入した後、基盤を被せて、押しつけながら乾燥・硬化する工程を示す図である。
【図４】基盤内に洩糸性高分子物質の基剤が浸み込む様子を示した模式図である。
【図５】基盤の裏面に形成された突起部のバリエーションを例示する図である。
【図６】突起部を把持しメス型から基盤を垂直に持ち上げる様子を示す模式図である。
【図７】完成したマイクロニードル・アレイを示す図である。
【図８】高分子繊維様物質のみで作成した基盤の片面だけに洩糸性高分子物質の糊を塗布した場合、乾燥がゆきすぎると基盤が反り返る様子を示す図およびその欠点を解消するために基盤の側面にも洩糸性高分子物質の糊を塗布した様子を示す図である。
【発明を実施するための形態】
【００２８】
本発明に用いるマイクロニードル・アレイ用基盤は水不溶性の多孔性基盤である。従って、マイクロニードル・アレイのメス型に目的物を含有する水溶性の洩糸性高分子物質基剤を注入した後、基盤をメス型に押し付けたままで乾燥・硬化させることができる。
【００２９】
また、本発明で用いる多孔性基盤は、水不溶性材料を成形したものであってもよい。また、公知の高分子樹脂あるいは金属で作製した多孔性フィルターを用いることもできる。マイクロニードル・アレイに用いる本発明の多孔性基盤は、洩糸性高分子物質の基剤が乾燥時に基盤内に浸透し硬化することで、アンカー効果によりニードルが基盤に固着してメス型からの確実な剥離を可能にする。従って、本発明の基盤における「多孔性」とは、洩糸性を有する高分子物質が浸透し、乾燥できる程度の多孔性を有する程度で足りる。
【００３０】
好ましくは、水不溶性材料（「水不溶性ポリマー」とも呼ぶ）は酢酸セルロース、結晶セルロース、エチルセルロースさらにセルロース誘導体ならびにキチンおよびその誘導体などを用いて作成した錠剤である。また、これらの物質は、高分子繊維様物質ということもできる。
【００３１】
また、好ましくは、多孔性高分子樹脂の材質は、ポリエチレン、ポリメチルメタアクリレート、ポリ塩化ビニル、アクリロニトリル・塩素化ポリエチレン・スチレン、ポリオキシエチレン、ポリプロピレンである。また、多孔性高分子を用いた本発明の基盤とは、これらの高分子物質を加圧成型し、多孔性を有する程度に固めたものである。
【００３２】
基盤の形状は、特に限定されるものではないが、少なくとも一面が平坦面を有する板状であるのが好ましい。メス型に流し込んだマイクロニードルは、平坦面に接着させて引き抜くのが、全てのマイクロニードルに均等に力がかかり、抜け残りなく引き出せるからである。
【００３３】
また、本発明の基盤の平坦面の裏側には突起部が形成される。メス型に押し付けた基盤はメス型に対して、垂直方向に引き出す必要がある。斜め方向に引き出すと、メス型の凹部の端にマイクロニードルがぶつかり、ニードル部分が破損するからである。従って、基盤の裏側に引き抜く際に把持することができる突起部を有していれば、容易にメス型から基盤を垂直方向に引き抜くことができる。
【００３４】
また、基盤の裏面に突起部を形成すると、裏面の表面積が増加し、メス型に基盤を押し付けた際に、より乾燥・硬化が容易になる。
【００３５】
突起部の形状は、特に限定されるものではない。基盤の中央部にのみ形成されていてもよいし、基盤の一端から他端にかけて形成されていてもよい。また、基盤の裏面に凹みを形成することで、突起部を形成してもよい。
【００３６】
好ましくは、水溶性の洩糸性高分子物質の基剤は、洩糸性を有する多糖類、タンパク質、ポリビニルアルコール、カルボキシビニルポリマー、及びポリアクリル酸ナトリウムからなる群より選ばれた少なくとも１つの物質である。なお、これらの高分子物質については、１つだけを用いてもよいし、複数種を組み合わせて用いてもよい。
【００３７】
好ましくは、前記洩糸性の多糖類は、コンドロイチン硫酸ナトリウム、デキストラン、デキストラン硫酸、ヒアルロン酸、シクロデキストリン、ヒドロキシプロピルセルロース、アルギン酸、アガロース、プルラン、及びグリコーゲンおよびそれらの誘導体より選ばれた少なくとも１つの物質である。
【００３８】
好ましくは、前記洩糸性のタンパク質は、血清アルブミン、血清α酸性糖タンパク質、コラーゲン及びゼラチンおよびそれらの誘導体より選ばれた少なくとも１つの物質である。
【００３９】
基剤に目的物質を保持させる方法としては特に限定はなく、種々の方法が適用可能である。例えば、目的物質を基剤中に超分子化して含有させることにより、目的物質を基剤に保持させた状態でメス型に挿入し、その後、本発明の基盤を用いて溶媒を吸収・蒸発させて乾燥・硬化することによってマイクロニードル・アレイを作ることができる。その他の例としては、溶解した基剤の中に微粒子化を施した目的物質を加えて懸濁状態とした状態でメス型に注入し、その後に、本発明の基盤を用いて溶媒を吸収・蒸発させて乾燥・硬化することによってマイクロニードル・アレイを取り出すことができる。
【００４０】
好ましくは、前記目的物質は、薬物および化粧品に用いられている有効物質である。
【００４１】
好ましくは、前記薬物は、ワクチン用抗原、ペプチド、タンパク質、核酸又は多糖類に属するものである。
【００４２】
化粧品の分野において目的物質は、皮膚の美白の予防・治療、アンチエージング等を目的とする物質である。
【００４３】
マイクロニードル・アレイを構成するマイクロニードルの長さについては特に限定はないが、好ましくは２００〜７００マイクロメートル程度、より好ましくは３００〜６００マイクロメートル程度が好適である。
【００４４】
基盤の面積については特に限定はないが、好ましくは約２５平方センチメートル、より好ましくは約５．０平方センチメートル、さらに好ましくは約２．０〜１．０平方センチメートル程度が好ましい。また、厚さも特に限定はないが、好ましくは５ミリメートル、より好ましくは３〜１ミリメートル程度がよい。
【００４５】
次に本発明のマイクロニードル・アレイの作製方法について図面を用いて説明する。本発明のマイクロニードル・アレイは、ニードル形状を有するメス型に目的物質と基剤の混和物からなる濃厚液および粘調性基剤濃厚液を順に注入し、乾燥・硬化後、これらを基盤に転写することで形成される。メス型は、極性溶媒に不溶性の材質が好ましい。本発明のマイクロニードル・アレイは、医薬品に用いられることを想定しており、目的物質や基剤が極性溶媒（特に水）に溶解する場合が多いからである。
【００４６】
なお、ニードルの先端に注入する目的物質は基剤を含んでいなくてもよい。また、目的物質に混和する基剤は、目的物質などの次に注入する基剤と同じ種類の基剤でなくてもよい。また、本明細書で目的物質とは、効能を有する物質単独でなく、それらの複合物であってもよいし、基剤となりうる物質との混和物であってもよい。
【００４７】
また、メス型は加工が容易な材料が好ましい。マイクロニードル・アレイは、上述したように、数百マイクロメートル程度の大きさであるので、メス型には、このサイズの凹みを加工しなければならないからである。具体的には、シリコーンなどの高分子樹脂、ゴム等が好適に利用できる。メス型には、深さ約５００μｍ、表面の開口直径約３００μｍの針状の凹みが形成される。高さ約５００μｍ、底面直径約３００μｍの微小の針状構造物を形成するための型だからである。
【００４８】
また、この凹みは例えば１平方センチメートルのチップ上に１０行１０列で１００本程度の密度で構築される。マイクロニードル・アレイは、その１単位が数平方センチメートルほどのシート状で提供される場合が多いので、メス型には、マイクロニードル・アレイの１単位に相当する面積毎に上述の凹みの密集が形成され、凹みが形成されていない領域がその周囲に形成されるようにしてもよい。１つのメス型で多くのマイクロニードル・アレイを作製できるようにするためである。また、凹みが形成されていない領域を設けるのは、マイクロニードル・アレイの１単位に植え付けるニードルの数を決め、含有させる目的物質の分量を正確にするためである。
【００４９】
図１には、メス型に目的物質等を注入する工程を示す。メス型１１には、マイクロニードル・アレイの１単位１３毎に所定の密度の凹み１２が形成されている。図１（ａ）および図１（ｃ）で示すように、メス型１１に目的物質などを含む溶液１５を乗せ、スキージ１６で加圧しながら凹み１２に押し込む。図１（ｂ）には目的物質などを含む溶液１５を塗布した状態の拡大した断面を示す。図１（ｄ）には、目的物質などを含む溶液１５が針状の凹みに押し込まれた状態１９の断面を示す。マイクロニードル・アレイの１単位１３に注入する目的物質などを含む溶液１５の量は、目的物質の粘度やメス型との濡れ性を調節することで、予め調整若しくは測定をしておく。
【００５０】
次に洩糸性を有する基剤の粘調液をメス型に塗布する。図２に示すように、メス型には、凹み１２の底部に目的物質部１９が形成されているので、その上に基剤２１を注入する。
【００５１】
図３（ａ）、（ｂ）を参照して、次に基盤２５をメス型１１に押し付ける。ここで、基盤２５の表面には糊２６を塗布してもよい。基盤２５上に塗布した糊２６は、基剤２１と同様に洩糸性を有する物質である。特に基剤２１と同じ材料を用いるのが好ましい。メス型１１の凹みの穴の開口部に見えている基剤と基盤２５を確実に接着させるためである。
【００５２】
次にメス型１１に基盤２５を押し付けた状態で全体を乾燥させる（図３（ｃ））。乾燥は、風を当てる、減圧乾燥するといった方法が考えられ、特に限定されるものではない。しかし、目的物質は基本的に熱に不安定な物質、例えば蛋白質や核酸、である場合が多く、室温以上の加熱は行わないのが好ましい。目的物質が変性若しくは分解してしまうからである。従って、全体を乾燥する工程は、室温乃至低温の環境で行うのがよい。なお、ここで室温とは、２０℃乃至３０℃をいう。また低温とは、４℃から２０℃未満までをいう。なお、目的物質が温度に安定な場合には、加温して乾燥を行うと作業効率が良くなる。
【００５３】
メス型１１に基盤２５を押し付けたまま乾燥させると、多孔性の基盤のメス型に接している面から溶媒を吸い上げるとともに反対面から基剤や目的物質の溶媒が蒸発する。つまり、基盤の多孔性はメス型の中のニードルの乾燥・硬化に寄与する。また、図４を参照して、基剤２１は洩糸性であるので、基盤２５の細孔中に入り込み（２８）、基盤２５と基剤２１を強固に固定する。図４で符号２８は、洩糸性のある基剤２１が基盤２５の細孔中に入り込んでいる状態を表す。つまり、基盤２５の多孔性は、洩糸性の基剤２１の使用と共に、基盤２５とニードル３１の接着力向上にも寄与する。このようにすることで、乾燥・硬化後、基盤２５をメス型１１からはがす際に、目的物質と基剤からなるニードル３１を凹みから全部引き抜くことができる。
【００５４】
また、基盤の裏面側に形成された突起部２４は、裏面の表面積を増大させる。つまり、突起部２４は、マイクロニードル・アレイ基盤に、より乾燥・硬化しやすい特性を与える。
【００５５】
図５には、基盤２５の裏面に形成される突起部２４のバリエーションを例示するが、これらに限定されるものではない。図５（ａ）は裏面中央に円柱状の突起部２４ａを形成した例である。また、図５（ｂ）は、断面方形状の突起部２４ｂを形成した例である。さらに、図５（ｃ）は、裏面に凹み２４ｃを形成し、両側に突起形状を形成した例である。このように突起部２４は凹みを形成することで、凹みの周囲を突起部としてもよい。
【００５６】
また、これらの突起部は基盤の裏面側に複数個形成してもよい。複数の突起部は裏面の表面積を増大させ、メス型中のマイクロニードルを乾燥・硬化させやすい基盤といえる。
【００５７】
さらに、基盤の裏面側の突起部２４は、メス型から基盤を引きはがす際に、基盤を垂直に持ち上げるための把持部としても利用できる。図６には、メス型１１からマイクロニードル・アレイを引き抜く際の様子を模式的に表す。製造装置のマニュピュレーター等で突起部２４を把持することで、メス型に対して垂直方向に基盤を持ち上げることができる。メス型に対して基盤を斜めに引き上げると、メス型の凹み１２の開口部端にマイクロニードル３１がぶつかり、ニードル部分が破損する場合もある。垂直方向に引き出すことで、ニードル部分の破損を回避することができる。
【００５８】
図７には、メス型から引き抜いたマイクロニードル・アレイ３０の全体図（図７（ａ））と断面の拡大図（図７（ｂ））を示す。マイクロニードル・アレイ３０は、所定のニードル３１の本数が基盤２５上に形成されている。ニードル３１は先端に目的物質を含む目的物質部３３が配置され、ニードルの基礎となる基剤部３２は、洩糸性の高分子材料からなる基剤で形成される。目的物質部３３は、目的物質などからなる。目的物質は、すでに説明したように効能を有する物質だけでなく、基剤となりうる物質が混和されていてもよい。基剤部３２と基盤２５は、乾燥・硬化時に基剤の一部が基盤の細孔に浸み込むことで、アンカー効果が生じ、強固に接着されている。
【００５９】
なお、図８（ａ）、（ｂ）に示すように、基盤２５の表面だけに糊３５を塗布して、メス型から剥離した場合、過度に乾燥が進むと糊３５が収縮し、基盤の周辺部において一部が反り返るという現象が認められる。特に、材料を加圧成型して作製した基盤の場合にはこのような現象が生じやすい。このような場合は、図８（ｃ）、（ｄ）に示すように、基盤の一方面だけでなく、基盤の側面にも糊３５を塗布することで、基盤の反り返りを解消することができる。
【００６０】
本発明の限定を意図しない以下の実施例によりさらに詳しく説明される。
【実施例】
【００６１】
（実施例１）
単発打錠器の臼に錠剤用酢酸セルロースを入れ、約１０ｋＮの打錠圧で直径１．５ｃｍの錠剤基盤を作った。メス型は、１平方センチメートルのブロック毎に深さ約５００ミクロン、開口部直径約３００ミクロンの百〜数百個の逆円錐状細孔を有する樹脂製のものを用意した。また、モデル抗原である卵白アルブミンと、ヒアルロン酸と、エバンスブルーに脱気した精製水を加えて粘調性濃厚液を作製した。そして、この粘調性濃厚液をメス型の穴の上に塗布した。
【００６２】
メス型上の残留物をスキジーにて除去した後、卓上遠心分離器を用いてメス型ごと回転させ、遠心力を利用して加重下、充填した。さらにコンドロイチン硫酸ナトリウムに精製水を加えて作成した粘調性濃厚液をメス型上に塗布し、打錠にて作成した酢酸セルロース製の基盤を被せ、メス型ごと卓上遠心分離器で回転させて乾燥・硬化させた。その後、基盤をメス型から剥がしたところ、全てのニードルは基盤について引き抜くことができ、マイクロニードル・アレイを得ることができた。
【００６３】
（実施例２）
単発打錠器に結晶セルロースを入れ、約１０ｋＮの打錠圧で直径１．５ｃｍの錠剤基盤を作った。実施例１と同様にしてメス型の穴にモデル抗原である卵白アルブミン、コンドロイチン硫酸Ｃナトリウムおよびエバンスブルーを精製水に溶かして調製した粘調性濃厚液を塗布した。メス型上の残留物を除去した後、卓上遠心分離器を用いてメス型ごと回転させ、遠心力を利用して加重下、充填した。
【００６４】
ヒアルロン酸に精製水を加えて作成した粘調液をメス型の上に塗布し、打錠にて作成した基盤を被せ、メス型ごと卓上遠心分離器で遠心力をかけて回転させて乾燥・硬化させた。その後、基盤をメス型から剥がしたところ、全てのニードルは基盤にくっついて剥がすことができ、マイクロニードル・アレイを得た。
【００６５】
（実施例３）
単発打錠器にキチンを入れ、約１２ｋＮの打錠圧で直径１．５ｃｍの錠剤基盤を作った。実施例２と同様にしてメス型の穴にモデル抗原である卵白アルブミンを含有する粘調性濃厚液を塗布した。メス型上の残留物を除去した後、卓上遠心分離器を用いてメス型ごと回転させ、遠心力を利用して加重下、充填した。
【００６６】
実施例１で用いたコンドロイチン硫酸ナトリウム濃厚液をメス型に塗布し、基盤を被せ、メス型ごと卓上遠心分離器で遠心力をかけて回転させて乾燥・硬化させた。その後、基盤をメス型から剥がしたところ、全てのニードルは基盤にくっついて剥がすことができ、マイクロニードル・アレイを得た。
【００６７】
（実施例４）
ポリエチレン製の多孔性の板を裁断することにより縦１．５ｃｍ、横１．５ｃｍの正方形のフィルターを作成した。インスリンナトリウム（自家製）、エバンスブルーおよびコンドロイチン硫酸ナトリウムに脱気した精製水を加えてよく溶解及び混和し、粘調性濃厚液とした。
【００６８】
実施例１と同様にしてメス型の穴にインスリンを含有する粘調性濃厚液を塗布した。メス型上の残留物をスキジーにて除去した後、卓上遠心分離器を用いてメス型ごと回転させ、遠心力を利用して加重下、充填した。さらに遠心して乾燥・硬化した。コンドロイチン硫酸ナトリウムに精製水を加えて作成した粘調性濃厚液をメス型上に塗布し、ポリエチレン製の多孔性基盤を被せ、メス型ごと卓上遠心分離器で回転させて乾燥・硬化させた。その後、基盤をメス型から剥がしたところ、全てのニードルは基盤にくっついて引き抜くことができ、マイクロニードル・アレイを得ることができた。
【００６９】
（実施例５）
ポリメチルメタアクリレート製の多孔性の板を裁断することにより縦１．５ｃｍ、横１．５ｃｍの正方形のフィルターを作成した。ヒト成長ホルモン、リサミングリーンおよびコンドロイチン硫酸ナトリウムに脱気した精製水を加えてよく溶解及び混和し、粘調性のある濃厚液を作成した。実施例１と同様にしてメス型の穴に成長ホルモンを含有する粘調性濃厚液を塗布した。メス型上の残留物をスキジーにて除去した後、卓上遠心分離器を用いてメス型ごと回転させ、遠心力を利用して加重下、充填した。
【００７０】
さらに遠心して乾燥・硬化した。コンドロイチン硫酸ナトリウムに精製水を加えて作成した粘調性濃厚液をメス型上に塗布し、ポリメチルメタアクリレート製の多孔性基盤を被せ、メス型ごと卓上遠心分離器で遠心力をかけて回転させて乾燥・硬化させた。その後、基盤をメス型から剥がしたところ、全てのニードルは基盤について引き抜くことができ、マイクロニードル・アレイを得ることができた。
【００７１】
（実施例６）
ポリ塩化ビニル製の多孔性の板を裁断することにより縦１．５ｃｍ、横１．５ｃｍの正方形のフィルターを作成した。デスモプレシンをｐＨ６．５のリン酸緩衝液に溶解した。さらに、エバンスブルー、コンドロイチン硫酸ナトリウムを加えて溶かして粘調性の濃厚液を作成した。実施例１と同様にしてメス型の穴にデスモプレシンを含有する粘調性濃厚液を塗布した。メス型上の残留物をスキジーにて除去した後、卓上遠心分離器を用いてメス型ごと回転させ、遠心力を利用して加重下、充填した。
【００７２】
実施例５で用いたのと同様のコンドロイチン硫酸ナトリウムの粘調性濃厚液をメス型上に塗布し、ポリ塩化ビニル製の多孔性基盤を被せ、メス型ごと卓上遠心分離器で遠心力をかけて回転させて乾燥・硬化させた。その後、基盤をメス型から剥がしたところ、全てのニードルは基盤にくっついて引き抜くことができ、マイクロニードル・アレイを得ることができた。
【００７３】
（実施例７）
塩素化ポリエチレン・スチレン樹脂製の多孔性の板を裁断することにより縦１．５ｃｍ、横１．５ｃｍの正方形のフィルターを作成した。エバンスブルー、高分子デキストランにエリスロポエチン注射液（商品名エスポー、２４，０００ＩＵ／ｍＬ、協和キリン社）および脱気した精製水を加えて溶かして粘調性の濃厚液を作成した。実施例１と同様にしてメス型の穴にエリスロポエチンを含有する粘調性濃厚液を塗布した。メス型上の残留物をスキジーにて除去した後、卓上遠心分離器を用いてメス型ごと回転させ、遠心力を利用して加重下、充填した。
【００７４】
高分子デキストランにポリエチレングリコール４００を０．１％の濃度で含有する脱気精製水を加えて作成した粘調性濃厚液をメス型上に塗布し、塩素化ポリエチレン・スチレン樹脂製の多孔性基盤を被せ、押しつけながら一晩放置して乾燥・硬化した。その後、基盤をメス型から剥がしたところ、全てのニードルは基盤にくっついて引き抜くことができ、マイクロニードル・アレイを得ることができた。
【００７５】
（比較例１）
実施例１と同様に、１平方センチメートルのブロック毎に深さ約５００ミクロン、開口部直径約３００ミクロンの百〜数百個の逆円錐状細孔を有するメス型の穴の上に、モデル抗原である卵白アルブミン、ヒアルロン酸、エバンスブルーに脱気した精製水を加えて作成した粘調性濃厚液を塗布した。メス型上の残留物を除去した後、卓上遠心分離器を用いてメス型ごと回転させ、遠心力を利用して加重下、充填した。
【００７６】
コンドロイチン硫酸ナトリウムに精製水を加えて作成した濃厚液をメス型上に塗布し、厚さ３ｍｍ、１．５ｃｍｘ１．５ｃｍの大きさのアクリル板を被せ、クリップで挟んだ状態で丸一日室温にて放置した。あるいはメス型ごと卓上遠心分離器で２時間回転した。しかし、いずれの場合も乾燥・硬化が不十分で、アクリル板をメス型より剥離したが、マイクロニードル・アレイを取り出すことができなかった。
【００７７】
（比較例２）
比較例１と同様に実験を行った。ただし、アクリル板の代わりに厚さ０．７５ｍｍのポリプロピレン製のシートを用いて、メス型からマイクロニードル・アレイを取り出そうとしたが、比較例１と同様にメス型よりマイクロニードル・アレイを取り出すことができなかった。
【００７８】
上記の実施例１乃至７と比較例１および２を比較すると、アクリル板やポリプロピレン製のシートのように多孔性を有しない基盤を用いた場合は、基盤と共にニードルをメス型から引き抜くことができなかった。これは、多孔性基盤を用いることで、メス型内でニードルを乾燥でき、なおかつ洩糸性の基剤が基盤の細孔に浸透し、そのアンカー効果によって基盤とニードルが強固に結着したと考えられた。
【００７９】
（実施例８）
単発打錠器の臼にエチルセルロースあるいは酢酸セルロースを入れ、約１５ｋＮの打錠圧で直径１．５ｃｍの錠剤基盤を作った。実施例２と同様にメス型の穴の上に、モデル抗原である卵白アルブミン、コンドロイチン硫酸ナトリウム、エバンスブルーを脱気精製水に溶かして調製した粘調性濃厚液を塗布した。
【００８０】
メス型上の残留物をスキジーにて除去した後、卓上遠心分離器を用いてメス型ごと回転させ、遠心力を利用して加重下、充填した。コンドロイチン硫酸ナトリウムに精製水を加えて作成した粘調性濃厚液（糊）をメス型上に塗布し、打錠にて作成した錠剤基盤を被せ、メス型ごと卓上遠心分離器で乾燥・硬化させた。その後、基盤をメス型から剥がしたところ、全てのニードルは基盤にくっついて引き抜くことができ、マイクロニードル・アレイを得ることができた。しかし、乾燥が進むにつれて、錠剤基盤の周辺部が反り返った。
【００８１】
（実施例９）
そこで基盤の側面にもコンドロイチン硫酸ナトリウム糊を塗った。酢酸セルロース製あるいはエチルセルロース製の錠剤基盤の側面に糊を塗ったサンプルは、過度に乾燥が進んでも錠剤基盤の周辺部がめくれ返ることがなかった。
【００８２】
実施例８と９を比較すると、基盤に塗布する糊は、上面だけでなく、側面にも塗布することで、出来上がりのマイクロニードル・アレイの反りを防止できるという効果を奏することが分かった。
【００８３】
上記のように基盤の側面にも洩糸性高分子物質の糊を塗布するのは、基盤の反りを回避するのに好適な方法であるといえる。しかし、錠剤の側面にも洩糸性高分子物質基剤の糊を塗ると１行程作業が増える。基盤が反り、表面から剥離するのは、乾燥時の糊の収縮力が基盤の構成材料の結合力より強いからである。そこで、乾燥時に基盤構成材料同士をより強固に結合させるため、水不溶性ポリマーと粘着性ポリマー（「粘着性高分子物質」とも呼ぶ。）を混合して作成した基盤の性質を調べた。ここで粘着性高分子物質とは、医薬品添加物として結合剤のカテゴリーに属するものを含む。
【００８４】
具体的には、水不溶性ポリマーである酢酸セルロースおよびエチルセルロースに粘着性ポリマーであるカルボキシビニルポリマー（商品名ハイビスワコー１０３（「ハイビスワコー」は登録商標：和光純薬）、カルボキシメチルセルロースナトリウム（和光純薬）、ポリビニルアルコール（ナカライテスク）、ヒドロキシプロピルセルロース（日本曹達）を各種の配合比で混和して打錠し、錠剤状の基盤を作製した。
【００８５】
酢酸セルロース（ＡＣ）、エチルセルロース（ＥＣ）、ハイビスワコー１０３（ＨＶ）、カルボキシメチルセルロースナトリウム（ＣＭＣ―ＮＡ）、ポリビニルアルコール（ＰＶＡ）、ヒドロキシプロピルセルロース（ＨＰＣ）は、それぞれ、ＡＣ、ＥＣ、ＨＶ、ＣＭＣ−ＮＡ、ＰＶＡ、ＨＰＣと略した。
【００８６】
糊には、コンドロイチン硫酸（ＣＤＲ：ナカライテスク）およびデキストラン（ＤＥＸ：ナカライテスク、高分子）を用いた。上記の材料で加圧作製した錠剤基盤の一方の面だけに糊を塗布し、樹脂製のメス型を用いてマイクロニードル・アレイを作製した。それぞれのマイクロニードル・アレイを室温、湿度約３５％の条件下にて３週間放置した後に観察を行った。結果を表１および２に示す。
【００８７】
【表１】
2011012050.tif 000003
【００８８】
【表２】
2011012050.tif 000004
【００８９】
表１は、酢酸セルロース（ＡＣ）とハイビスワコー１０３（ＨＶ）、カルボキシメチルセルロースナトリウム（ＣＭＣ−ＮＡ）、ポリビニルアルコール（ＰＶＡ）、ヒドロキシプロピルセルロース（ＨＰＣ）を組み合わせて作成した基盤についての試験結果を示す。「糊」の欄には、コンドロイチン硫酸（ＣＤＲ）とデキストラン（ＤＥＸ）の欄を用意した。表の横方向には、酢酸セルロースと他の材料の混合比を１０：１から７：３まで変化させた場合の結果を示した。
【００９０】
表中で「○」は反り返りがなく良いマイクロニードル・アレイが得られた事を示し、「×」は反り返りが発生したことを示す。
【００９１】
表２は表１の酢酸セルロース（ＡＣ）の代わりにエチルセルロース（ＥＣ）を用いた場合の結果を示す。
【００９２】
全てのサンプルにおいて全てのニードルを錠剤基盤にくっつけて引き抜くことができた。従って、表１、表２のサンプルは、すべて本発明のサンプルである。しかし、基盤周囲の反り返りを改善するために水不溶性ポリマーと粘着性ポリマーを混合しても、一部の組成では周囲が反り返った。具体的には、カルボキシメチルセルロースナトリウム（ＣＭＣ−ＮＡ）とポリビニルアルコール（ＰＶＡ）は、酢酸セルロース（ＡＣ）と混ぜても、エチルセルロース（ＥＣ）と混ぜても、コンドロイチン硫酸（ＣＤＲ）の乾燥収縮力に打ち勝つことはできなかった。
【００９３】
特にエチルセルロース（ＥＣ）とカルボキシメチルセルロースナトリウム（ＣＭＣ−ＮＡ）の組合せは、デキストリン（ＤＥＸ）の乾燥収縮力にも打ち勝つことができなかった。すなわち、これらの材料で基盤を作製する場合は、より収縮の少ない糊を選択する、若しくは錠剤基盤がより強固に固体化する方法を採用する必要がある。多孔性高分子樹脂製フィルターや多孔性金属フィルターを基盤として用いる場合は、基盤の周囲が反り返ることはない。
【００９４】
しかし、それ以外の組合せでは、ほぼ、粘着性ポリマーの添加の効果が見られた。すなわち、基盤の片面だけに糊を塗布しても、周辺が反り返ることはなく、良好なマイクロニードル・アレイを得ることができた。
【００９５】
（実施例１０）
１平方センチメートルのブロック毎に深さ約５００ミクロン、開口部直径約３００ミクロンの百〜数百個の逆円錐状細孔を有する樹脂製基盤の穴の上に、モデル抗原である卵白アルブミン、コンドロイチン硫酸ナトリウムおよびエバンスブルーに脱気精製水を加えて作成した粘調性濃厚液を塗布した。
【００９６】
メス型上の残留物をスキジーにて除去した後、卓上遠心分離器を用いてメス型ごと回転させ、遠心力を利用して加重下、充填した。コンドロイチン硫酸ナトリウムに精製水を加えて作成した粘調性濃厚液をメス型上に塗布し、多孔性の金属製フィルター（基盤）を被せ、メス型ごと卓上遠心分離器で回転させて乾燥・硬化させた。その後、基盤をメス型から剥がしたところ、全てのニードルは基盤について引き抜くことができ、マイクロニードル・アレイを得ることができた。
【産業上の利用可能性】
【００９７】
水溶性の洩糸性高分子物質を基剤に用いる場合、ワクチン抗原、インスリンなどの高分子薬を溶解あるいは懸濁した状態で含有する基剤濃厚粘調液にひきつづいて基剤濃厚粘調液（糊）をマイクロニードル・アレイ用のメス型に挿入したままで乾燥・硬化しないことには医薬品製剤用マイクロニードル・アレイを製造することができない。マイクロニードル・アレイ用メス型の中で、目的物質を含む基剤を乾燥・硬化させ、かつマイクロニードル・アレイを基盤に強固に固着させるためには、基盤が溶媒の吸収・蒸発を促進することが重要である。そのためには、溶媒の吸収・透過性に優れ、かつ滅菌性など医薬品製剤としての種々の規格に適した基盤が求められている。
【００９８】
本発明によりマイクロニードル・アレイ用メス型の中で目的物質を含有する基剤の粘調性濃厚液を乾燥・硬化でき、医薬品、化粧品などの用途に適したマイクロニードル・アレイを効率よく製造することが可能となる。
【符号の説明】
【００９９】
１１  メス型
１２  メス型に形成された凹み
１３  メス型上のマイクロニードル・アレイの１単位
１５  目的物質などを含む溶液
１６  スキージ
１９  凹みの底に注入された目的物質
２１  基剤
２４  突起部
２５  基盤
２６  糊
３０  マイクロニードル・アレイ
３１  ニードル
３２  基剤部
３３  目的物質部
【図１】
2011012050.tif 000005
【図２】
2011012050.tif 000006
【図３】
2011012050.tif 000007
【図４】
2011012050.tif 000008
【図５】
2011012050.tif 000009
【図６】
2011012050.tif 000010
【図７】
2011012050.tif 000011
【図８】
2011012050.tif 000012